(57)【要約】【課題】リングフレーム上に接着剤を残留させることなく，エラストマー樹脂シート（例えばシリコーンシート）をリングフレームから容易に剥離する。【解決手段】エラストマー樹脂からなる粘着シート１２０が両面テープ１４０を介してリングフレーム１６０に貼り合わされているウェハー保持部材１００において，前記両面テープ１４０の少なくとも一面の接着剤層１４６は，所定のエネルギーが付与されると粘着力が低下する性質を有する接着剤により形成されている。【選択図】  図１
2004193237.tif 000002
【特許請求の範囲】
【請求項１】
エラストマー樹脂からなる粘着シートが両面テープを介してリングフレームに貼り合わされているウェハー保持部材において，
前記両面テープの少なくとも一面の接着剤層は，所定のエネルギーが付与されると粘着力が低下する性質を有する接着剤により形成されている，
ことを特徴とするウェハー保持部材。
【請求項２】
前記両面テープは，テープ支持体と，前記テープ支持体上の前記粘着シートとの接着面に形成された第１の接着剤層と，前記テープ支持体上の前記リングフレームとの接着面に形成された第２の接着剤層と，からなる３層構造を有しており，
少なくとも，前記第２の接着剤層は，所定のエネルギーが付与されると粘着力が低下する性質を有する接着剤からなる，
ことを特徴とする請求項１に記載のウェハー保持部材。
【請求項３】
前記所定のエネルギーが付与されると粘着力が低下する性質を有する接着剤は，紫外線硬化型接着剤，紫外線発泡型接着剤，又は熱発泡型接着剤から選択されるいずれか１つである，
ことを特徴とする請求項１又は２に記載のウェハー保持部材。
【請求項４】
エラストマー樹脂からなる粘着シートが両面テープを介してリングフレームに貼り合わされているウェハー保持部材から前記粘着シートを剥離する方法であって，
前記両面テープの前記リングフレームとの接着面の接着剤層には，所定のエネルギーが付与されると粘着力が低下する性質を有する接着剤により形成されており，
前記両面テープの前記接着剤層に対して，前記所定のエネルギーを直接的又は間接的に付与して粘着力を低下させた後，前記ウェハー保持部材から前記粘着シートを剥離する，
ことを特徴とする粘着シートの剥離方法。
【発明の詳細な説明】
【０００１】
【発明の属する技術分野】
本発明は，粘着シートを具備するウェハー保持部材，及び粘着シートの剥離方法に関し，さらに詳細には，エラストマー樹脂からなる粘着シートが両面テープを介してリングフレームに貼り付けられているウェハー保持部材，及び粘着シートの剥離方法に関する。
【０００２】
【従来の技術】
近年においては，半導体ウェハを複数の半導体チップに分割する方法として，先ダイシング方法が知られている。この先ダイシング方法は，半導体ウェハを表面（回路形成面）側からハーフカットした後に，裏面研削を行って個々の半導体チップに分割する方法であり，従来における半導体ウェハの裏面研削後にウェハを切断する方法とは，逆の順番で行われる。
【０００３】
この先ダイシング方法では，半導体ウェハの裏面研削工程において，半導体ウェハの表面（回路形成面）側に第１の粘着シート（例えば，グラインダ用粘着シート）を貼付けて裏面研削を行うので，分割された半導体チップの表面側には第１の粘着シートが貼り付いた状態となっている。このような状態で，半導体チップをピックアップすると，半導体チップの裏面が上向きの状態で搬送されることになるので，次工程のダイボンディング工程で種々の問題が生じてしまうことになる。
【０００４】
このため，先ダイシング方法の場合には，半導体チップの裏面に粘着シートを貼り替えて，半導体チップの表面を上向きの状態としてから，半導体チップがピックアップされる。この粘着テープの貼り替え工程では，半導体チップ裏面側に第２の粘着シート（例えば，ダイボンディング用粘着シート）を貼り付けてから，第１の粘着シートの端部に貼り付けられた剥離用テープを略水平方向に引っ張って，第１の粘着シートを半導体チップから剥離するようにして粘着テープの貼り替えが行われる。
【０００５】
しかしながら，半導体チップ表面側の第１の粘着シートは，グラインダ研削工程での剥離を防止するために強い粘着力を有しているのに対し，半導体チップ裏面側の第２の粘着シートは，半導体チップのピックアップを容易にするために，弱い粘着力とする必要がある。このため，第１の粘着シートを剥離しようとすると，第１の粘着シートの強い粘着力により半導体チップが引っ張られてしまい，半導体チップ裏面の第２の粘着シートが剥離してしまう，という問題があった。このように，粘着シートの張り替えを好適に行うことができなかった。
【０００６】
かかる問題を解決するため，本発明者らは，通常状態では徴粘着性を有し，かつ真空吸引すると吸着力が増大するという特性を有するエラストマー樹脂シート（例えばシリコーンシート）を第２の粘着シートとして採用することを提案している（特願２００２−０２０９４９参照）。即ち，真空吸引により吸着力が増大する性質を利用して半導体チップの粘着シートを好適に貼り替えることができ，及びエラストマー樹脂シート（例えばシリコーンシート）の微粘着性を利用して半導体チップを容易にピックアップすることができる。
【０００７】
上記シリコーンシートは，通常，円形又は方形のリングフレーム（ウェハーリング）に貼り付けられて，ウェハー保持部材として使用される。このシリコーンシートは，上記のように通常状態では粘着性が弱いので，接着剤又は両面テープを使用してリングフレームに貼り付けられている。なお，シリコーンシートに接着剤を均一に塗布するのは困難であるため，取り扱いが容易な両面テープを使用する場合が多い。
【０００８】
また，上記シリコーンシートは繰り返して使用されるので，例えばシリコーンシートの消耗や破損等が生じた場合に初めて，新品のシリコーンシートと交換される。このとき，消耗したシリコーンシートをリングフレームから剥離すると，リングフレームの表面に両面テープの接着剤（糊）が残存するので，かかる接着剤を洗浄除去してから，新品のシリコーンシートがリングフレームに貼り付けられる。
【０００９】
なお，従来においては，リングフレームに接着剤が付着するのを防止する方法として，感圧接着剤からなる両面テープをリングフレームに残存させる方法が開示されている。（例えば，特許文献１参照）。
【００１０】
また，他の方法として，リングフレームに対して，（両面テープを使用せずに）直接接着された粘着シートの接着部分に紫外線を照射してから，粘着シートを剥離する方法が開示されている（例えば，特許文献２）。
【００１１】
【特許文献１】
特開平８−２１３３４９号公報
【特許文献２】
特開平１０一２７７６８号公報
【００１２】
【発明が解決しようとする課題】
しかしながら，本発明者らが提案した，通常状態では徴粘着性を有し，かつ真空吸引すると吸着力が増大するという特性を有するエラストマー樹脂シート（例えばシリコーンシート）を第２の粘着シートとして採用する方法では，両面テープの接着剤にアクリル系接着剤が使用されている場合には，アセトンやエタノールなどの有機溶剤で接着剤を膨潤させてから，機械的に接着剤を擦り落とさなければならない。
【００１３】
このため，アセトンやエタノールなどの有機溶剤を作業者が吸引したり，皮膚から吸収して中毒症状を起こすという衛生上の問題がある。さらに，低い引火点を有する有機溶剤は，発火や爆発の危険性が高いという安全上の問題もある。さらに，接着剤を剥ぎ取るための機械的作業によりリングフレームが消耗し，リングフレームの寿命が短くなる，という問題もある。
【００１４】
したがって，本発明の目的は，接着剤を残留させることなく，エラストマー樹脂シート（例えばシリコーンシート）をリングフレームから剥離することが可能な新規かつ改良された粘着シートを具備するウェハー保持部材，および粘着シートの剥離方法を提供することにある。
【００１５】
【課題を解決するための手段】
上記課題を解決するため，本発明の第１の観点においては，エラストマー樹脂からなる粘着シートが両面テープを介してリングフレームに貼り合わされているウェハー保持部材において，前記両面テープの少なくとも一面の接着剤層は，所定のエネルギーが付与されると粘着力が低下する性質を有する接着剤により形成されている，ことを特徴とするウェハー保持部材が提供される。
【００１６】
上記記載の発明では，両面テープの接着剤層に所定のエネルギーを付与するだけで粘着力が低下するので，接着剤を残留させることなく，粘着シートをリングフレームから剥離することができる。したがって，リングフレームを有機溶剤で洗浄する必要がなく作業者の安全衛生が向上する。さらに，機械的研磨作業がないのでリングフレームの消耗も低減され，リングフレームの長寿命化を図ることができる。
【００１７】
また，前記両面テープは，テープ支持体と，前記テープ支持体上の前記リングフレームとの接着面に形成された第１の接着剤層と，前記テープ支持体上の前記粘着シートとの接着面に形成された第２の接着剤層と，からなる３層構造を有しており，前記第１の接着剤層は，所定のエネルギーが付与されると粘着力が低下する性質を有する接着剤により形成される，如く構成することができる。
【００１８】
また，前記所定のエネルギーが付与されると粘着力が低下する性質を有する接着剤は，紫外線硬化型接着剤，紫外線発泡型接着剤，又は熱発泡型接着剤から選択されるいずれか１つである，如く構成することができる。
【００１９】
上記課題を解決するため，本発明の第２の観点においては，エラストマー樹脂からなる粘着シートが両面テープを介してリングフレームに貼り合わされているウェハー保持部材から前記粘着シートを剥離する方法であって，前記粘着シートとの接着するための前記両面テープの接着剤層には，所定のエネルギーが付与されると粘着力が低下する性質を有する接着剤により形成されており，前記両面テープの前記接着剤層に対して，前記所定のエネルギーを直接的又は間接的に付与して粘着力を低下させた後，前記ウェハー保持部材から前記粘着シートを剥離する，ことを特徴とする粘着シートの剥離方法が提供される。
【００２０】
上記記載の発明では，両面テープの接着剤層に所定のエネルギーを付与するだけで粘着力が低下するので，接着剤を残留させることなく，粘着シートをリングフレームから剥離することができる。したがって，リングフレームを有機溶剤で洗浄する必要がなく作業者の安全衛生が向上する。さらに，機械的研磨作業がないのでリングフレームの消耗も低減され，リングフレームの長寿命化を図ることができる。
【００２１】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
（第１の実施の形態）
まず，図１に基づいて，第１の実施の形態にかかる粘着シートを具備するウェハー保持部材の構成について説明する。なお，図１は，第１の実施の形態にかかる粘着シートを具備するウェハー保持部材の構成を示す断面図である。
【００２３】
本実施形態にかかる粘着シートを具備するウェハー保持部材１００は，図１に示すように，リングフレーム１６０と，エラストマー樹脂からなる（第２の）粘着シート１２０と，リングフレーム１６０と第２の粘着シート１２０とを貼り合わせる両面テープ１４０と，から構成される。なお，本実施形態にかかる両面テープ１４０の少なくとも一面には，従来と異なり，所定のエネルギーが付与されると粘着力が低下する性質を有する接着剤が使用されている。以下では，例えば，紫外線硬化型接着剤１４６，紫外線発泡型接着剤１４６’，熱発泡型接着剤１４６”を採用した例を挙げて説明する。
【００２４】
本実施形態にかかるリングフレーム１６０は，金属製またはプラスチック製の成形体であり，リングフレーム１６０の開口部内径は，ウェハー径よりも大きくなるように形成されている。また，リングの幅は，例えば８インチのリングの場合には，例えば１３〜２２ｍｍ程度である。このリングフレーム１６０上には，５〜１０ｍｍのテープ幅の両面テープが貼り付けられた後，その上に第２の粘着シート（エラストマー樹脂）１２０が貼り付けられる。なお，両面テープ１４０は，図２に示すように，貼り付ける方が好ましい。即ち，両面テープ１４０を円弧状に加工する必要がなく，リングフレーム１６０の全面に貼り付けないようにできるので，低コスト化を図ることができる。また，本実施形態にかかる両面テープの詳細については，後述する。
【００２５】
本実施形態にかかる第２の粘着シート１２０は，図３（ａ）に示すように，例えば略円型形状を有するエラストマー樹脂からなり，上記リングフレームの内部開口径よりも大きい。なお，この第２の粘着シート１２０は，半導体チップのピックアップ工程において，半導体チップの裏面に貼り付けられる微粘着性シートである。
【００２６】
かかる第２の粘着シート１２０は，図３（ｂ）に示すように，例えばＰＥＴ（ポリエチレンテレフタラート）等からなる基材１２０ｂと，当該基材１２０ｂ上に接着されたエラストマー樹脂からなる粘着層１２０ａとから構成されており，その厚さは例えば５０〜５００μｍである。
【００２７】
このエラストマー樹脂からなる粘着層１２０ａは，通常の状態では，弱い粘着力を有するが（微粘着性），真空吸着を行うと密着力（粘着力）が増加するという性質を有する。このような性質は，エラストマー樹脂の表面に存在する微小な凹凸が真空チャックの真空吸引により引っ張られて，エラストマー樹脂の接触面積が増加するからであると考えられている。
【００２８】
したがって，第２の粘着シート１２０を真空吸着するだけで，半導体チップを強力に吸着できるので，第１の粘着シートを容易に剥離することができる。また，真空吸引を解除すれば第２の粘着シート１２０の粘着力が低下するので，半導体チップを容易にピックアップすることができる。
【００２９】
なお，本実施形態においては，エラストマー樹脂として，例えばシリコーン樹脂またはエチレンプロピレンジエンモノマー（ＥＰＤＭ）樹脂を使用することができる。シリコーン樹脂は，有機ケイ素化合物の共重合体であり，ＥＰＤＭ樹脂は，エチレンとプロピレン系に加硫性を高めるために非共役ジエンを少量加えて得られる３元共重合体である。
【００３０】
次に，図４に基づいて，第１の実施の形態にかかる両面テープの構成について説明する。なお，図４は，第１の実施の形態にかかる両面テープの構成を示す断面図である。
【００３１】
本実施形態にかかる両面テープ１４０は，図４に示すように，テープ支持体１４２と，テープ支持体１４２の各面に形成された第１の接着剤層１４４と第２の接着剤層１４６（又は１４６’，１４６”）とを有する３層構造である。
【００３２】
テープ支持体１４２は，例えば，紙，布，不織布，合成樹脂フィルム，ゴムシート，金属箔等の各種薄板状の材料を使用することができる。このテープ支持体１４２の厚さは，２０〜１００μｍ程度であるのが好ましい。なお，リングフレーム１６０に接着された両面テープ１４０の接着剤層に紫外線などのエネルギー線を照射する場合には，テープ支持体１４２は透明度の高い部材であることが望ましい。
【００３３】
本実施形態にかかる第１の接着剤層１４４は，シリコーンシート１２０を接着するための接着剤層であり，第２の接着剤層１４６，１４６’，１４６”は，リングフレーム１６０を接着するための接着剤層である。なお，符号１４６は，紫外線硬化型の接着剤を示し，符号１４６’は，紫外線発泡型の接着剤を示し，符号１４６”は，熱発泡型の接着剤を示している。これら接着剤層の厚さは，２０〜５０μｍ程度が好ましく，その粘着力は，ＪＩＳＺ０２３７に準じた測定において，３００ｇ／２０ｍｍ以上であるのが好ましい。また，リングフレームに接着された両面テープの接着剤層に紫外線などのエネルギー線を照射する場合には，透明度の高い接着剤を使用するのが好ましい。
【００３４】
本実施形態にかかる接着剤層においては，少なくとも第２の接着剤層１４６，１４６’，１４６”は，所定のエネルギーが付与されると粘着力が低下する性質を有する接着剤により形成されている。このような所定のエネルギーが付与されると粘着力が低下する性質を有する接着剤として，様々な種類の接着剤が挙げられるが，以下では，例えば，紫外線硬化型接着剤，紫外線発泡型接着剤，熱発泡型接着剤を採用した例を挙げて説明する。
【００３５】
（１）紫外線硬化型の接着剤
紫外線硬化型の接着剤１４６は，例えばアルキル（メタ）アクリレートを主成分とした組成物に光重合開始剤を加えたものであり，紫外線を照射すると硬化して粘着力が低下する性質を有する。かかる紫外線硬化型の接着剤を両面テープの接着剤層に使用すれば，紫外線を照射するだけでリングフレームとの粘着力を低下させることができる。したがって，リングフレームに接着剤を残存させずに，粘着シートを剥離できるので，有機溶剤を使用した接着剤の洗浄除去工程を省略することができる。この結果，安全衛生上の問題がなくなると共に，リングフレームの長寿命化を図ることができる。
【００３６】
（２）紫外線発泡型の接着剤
紫外線発泡型の接着剤１４６’に紫外線を照射すると，接着剤に含有される発泡剤が分解して気体が発生し，半導体チップと接着剤層との界面に気泡による凹凸が生じる。このため，半導体チップと接着剤層との接合面積が減少するので，接着剤層の粘着力が低下する。
【００３７】
（３）熱発泡型の接着剤
熱発泡型の接着剤１４６”を加熱すると，接着剤に含有する発泡剤が熱分解して気体を発生し，半導体チップと接着剤層との界面に気泡による凹凸が生じる。このため，半導体チップと接着剤層との接合面積が減少するので，接着剤層の粘着力が低下する。かかる熱発泡型接着剤として，例えば粘着性のある合成樹脂や合成ゴムから，１種類或いは２種類以上混合して用いることができる。さらに，粘着付与剤として，ロジン，ロジン誘導体，石油系樹脂等を添加して用いることができる。また，粘着層に含有される発泡剤は，長期間の常温使用で発泡しない特性と，加熱により分解して発泡する特性とが必要である。また，発泡剤の種類としては，無機発泡剤，有機発泡剤，高分子発泡剤等が用いることができる。
【００３８】
なお，上記実施形態においては，第２の接着剤層１４６のみに所定のエネルギーが付与されると粘着力が低下する性質を有する接着剤を使用した例を挙げて説明したが，どちらの面に所定のエネルギーが付与されると粘着力が低下する性質を有する接着剤が塗布されたことの判断が困難である場合，第１の接着剤層１４４に対しても所定のエネルギーが付与されると粘着力が低下する性質を有する接着剤を使用することができる。
【００３９】
次に，図５及び図６に基づいて，本実施形態にかかるウェハ保持部材を使用した半導体ウェハのピックアップ方法について説明する。なお，図５は，本実施形態にかかる半導体ウェハのピックアップ方法を示すフローチャートである。図６は，本実施形態にかかる半導体ウェハのピックアップ方法を示す工程断面図である。
【００４０】
まず，ステップＳ１００で，先ダイシング法により，図６（ａ）に示すように，第１の粘着シートが回路形成面に固着された状態で半導体チップが分割される（ステップＳ１００）。なお，先ダイシング法（ダイシング・ビフォア・グライディング・インラインシステム（ＤＢＧ））では，半導体ウェハを表面（回路形成面）側からハーフカットした後に，裏面研削を行って個々の半導体チップに分割される。このとき，半導体ウェハの裏面研削工程では，半導体ウェハの表面（回路形成面）側に第１の粘着シート（例えば，グラインダ用粘着シート）を貼付けて裏面研削を行うので，分割された半導体チップの表面側には第１の粘着シートが貼り付いた状態となっている。
【００４１】
次いで，ステップＳ１０２で，本実施形態にかかるウェハ保持部材は，図６（ｂ）に示すように，真空チャック４００上に載置され，第２の粘着シート１２０が真空吸着される（ステップＳ１０２）。このとき，第２の粘着シート１２０は，粘着層１２０ａ（表側）が上向きの状態となっている。また，この真空チャック４００は，例えば，微細な孔を複数有する多孔質セラミック等のテーブルであり，例えば真空ポンプ等により真空引きされる。
【００４２】
次いで，ステップＳ１０４では，図６（ｃ）に示すように，真空吸着された第２の粘着シート１２０上に，先ダイシング法により分割された半導体チップ２００の裏面が貼り付けられる（ステップＳ１０４）。このとき，第１の粘着シート３００を例えばローラー等の押圧部材（図示せず）で押圧することにより，半導体チップ２００の裏面を第２の粘着シート１２０に高い密着力で密着させることができる。
【００４３】
その後，ステップＳ１０６では，例えば図６（ｄ）に示すように，ピール用テープ３２０により，第１の粘着シート３００を例えば略水平方向に引っ張って，半導体チップ２００の表面から第１の粘着シート３００を剥離する（ステップＳ１０６）。このとき，第２の粘着シート１２０は，半導体チップ２００を第１の粘着シート３００よりも強い粘着力で吸着しているので，第１の粘着シート３００を剥離することができる。このようにして，半導体チップ２００の粘着シートの張替えが完了する。
【００４４】
次いで，ステップＳ１０８では，図６（ｅ）に示すように，真空吸着が解除されて，半導体チップ２００がウェハー保持部材１００の第２の粘着シート１２０からピックアップされる（ステップＳ１０８）。即ち，真空吸引を解除することにより，第２の粘着シート１２０の粘着力が微粘着性に戻るので，半導体チップ２００を容易にピックアップすることができる。
【００４５】
次に，図７〜図８に基づいて，本実施形態にかかる紫外線硬化型接着剤又は紫外線発泡型接着剤の接着剤層を有する両面テープを使用したウェハ保持部材における粘着シートの剥離方法を説明する。なお，図７は，本実施形態にかかる紫外線硬化型接着剤又は紫外線発泡型接着剤の接着剤層を有する両面テープを使用したウェハ保持部材における粘着シートの剥離方法を説明するための説明図である。
【００４６】
まず，図７（ａ）に示すように，シリコーンシートが消耗又は破損したウェハ保持部材を準備する。なお，本実施形態にかかるシリコーンシートは，ピックアップ工程で繰り返して使用されるので，シリコーンシートが消耗又は破損した場合に初めて，新品のシリコーンシートと交換される。
【００４７】
次に，図７（ｂ）に示すように，ウェハー保持部材の両面テープに対して紫外線５００を照射する。本実施形態にかかる第２の接着剤層１４６，１４６’は，所定のエネルギーが付与されると粘着力が低下する性質を有する接着剤により形成されているので，第２の接着剤層の粘着力を低下させることができる。
【００４８】
紫外線硬化型の接着剤１４６は，紫外線を照射すると硬化して粘着力が低下する性質を有する。かかる紫外線硬化型の接着剤層１４６に紫外線を照射すれば，接着剤層が硬化して，粘着力が低下される。
【００４９】
また，紫外線発泡型の接着剤１４６’は，紫外線を照射すると，図８に示すように，接着剤に含有される発泡剤が分解して気泡１４６’ａによる凹凸が発生するので，半導体チップと接着剤層との接合面積が減少し，粘着力が低下される。
【００５０】
最後に，図７（ｃ）に示すように，両面テープ１４０の接着剤層の粘着力が低下した後，リングフレームから両面テープ及びエラストマー樹脂を取り外す。このとき，リングフレームには接着剤が残存しないので，有機溶剤を使用して接着剤を洗浄除去する必要はない。この結果，安全衛生上の問題がなくなると共に，リングフレームの長寿命化を図ることができる。
【００５１】
その後，リングフレームに両面テープを介して新品のエラストマー樹脂が貼り付けられる（図示せず）。
【００５２】
次に，図９に基づいて，本実施形態にかかる熱発泡型接着剤の接着剤層を有する両面テープを使用したウェハ保持部材における粘着シートの剥離方法を説明する。なお，図９は，本実施形態にかかる熱発泡型接着剤の接着剤層を有する両面テープを使用したウェハ保持部材における粘着シートの剥離方法を説明するための説明図である。
【００５３】
まず，図９（ａ）に示すように，シリコーンシートが消耗又は破損したウェハ保持部材を準備する。
【００５４】
次に，図９（ｂ）に示すように，ウェハ保持部材を熱板６００の上に載置して所定温度で所定時間加熱する。熱発泡型の接着剤１４６”を加熱すると，接着剤に含有される発泡剤が熱分解して気泡による凹凸が発生するので，半導体チップと接着剤層との接合面積が減少し，粘着力が低下される。なお，接着剤層の断面は，紫外線発泡型接着剤の場合と同様である。
【００５５】
最後に，図９（ｃ）に示すように，両面テープ１４０の接着剤層の粘着力が低下した後，リングフレームから両面テープ１４０及び第２の粘着シート１２０を取り外す。このとき，リングフレームには接着剤が残存しないので，有機溶剤を使用して接着剤を洗浄除去する必要はない。この結果，安全衛生上の問題がなくなると共に，リングフレームの長寿命化を図ることができる。
【００５６】
その後，リングフレームに両面テープを介して新品のエラストマー樹脂が貼り付けられる（図示せず）。
【００５７】
本実施形態においては，両面テープの接着剤層に所定のエネルギーを付与するだけで粘着力が低下するので，接着剤を残留させることなく，粘着シートをリングフレームから剥離することができる。したがって，リングフレームを有機溶剤で洗浄する必要がなく作業者の安全衛生が向上する。さらに，機械的研磨作業がないのでリングフレームの消耗も低減され，リングフレームの長寿命化を図ることができる。
【００５８】
【実施例】
上記実施形態に基づいて，リングフレームから粘着シートを剥離したので，以下の実施例１〜３により説明する。
【００５９】
（実施例１：紫外線硬化型接着剤）
まず，紫外線硬化型の接着剤を使用した両面テープよりリングフレームと粘着シートを貼り付けた。その後，ピーク値３５２ｎｍの波長で，照度５ｍｗ／ｃｍ２の紫外線を，１分間，両面テープの接着剤層に照射した。
【００６０】
その結果，両面テープの粘着力が，９．８Ｎ／２０ｍｍから０．１Ｎ／２０ｍｍ以下に低下したことが確認された。さらに，リングフレームと接している接着剤は硬化して容易に剥離することが出来た。
【００６１】
（実施例２：紫外線発泡型接着剤）
まず，紫外線発泡型の接着剤を使用した両面テープよりリングフレームと粘着シートを貼り付けた。その後，ピーク値３５２ｎｍの波長で，照度５ｍｗ／ｃｍ２の紫外線を，４分間，両面テープの接着剤層に照射した。
【００６２】
その結果，両面テープの粘着力が，７Ｎ／２０ｍｍから０．１Ｎ／２０ｍｍ以下に低下したことが確認された。さらに，リングフレームと接している接着剤は発泡して容易に剥離することが出来た。
【００６３】
（実施例３：熱発泡型接着剤）
まず，熱発泡型の接着剤を使用した両面テープよりリングフレームと粘着シートを貼り付けた。その後，ウェハ保持部材を熱板の上に載せて，１５０℃で１分間加熱した。
【００６４】
その結果，両面テープの粘着力が，３．７Ｎ／２０ｍｍから０．０５Ｎ／２０ｍｍ以下に低下したことが確認された。さらに，リングフレームと接している接着剤は発泡して容易に剥離することが出来た。
【００６５】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００６６】
例えば，上記実施形態では，第２の粘着シート１２０の粘着層１２０ａをシリコーン樹脂またはＥＰＤＭ樹脂で構成したが，本発明はかかる例に限定されない。粘着層１２０ａは，エラストマー樹脂であればよく，例えば，上記以外の合成ゴム，天然ゴムなど弾性を有する各種の高分子物質等で構成されてもよい。
【００６７】
また，上記実施形態においては，粘着層１２０ａの表面を平滑面であるとして説明したが，かかる例には限定されない。粘着層１２０ａの表面を，例えばドット状，格子状またはスジ状などの目付をしたものでも採用することができる。
【００６８】
また，上記実施形態においては，紫外線エネルギー，熱エネルギーを接着剤に付与する例に挙げて説明したが，かかる例には限定されない。接着剤の粘着力を弱めることができるエネルギーであれば，例えば，赤外線エネルギー，電気エネルギー，磁気エネルギー，白色光エネルギー，超音波エネルギーなど他のいかなるエネルギーをも採用することができる。
【００６９】
また，上記実施形態においては，接着剤の粘着力が弱められる例として，接着剤の硬化及び発泡を例に挙げて説明したが，かかる例には限定されない。結果的に接着剤の粘着力が弱められるものであれば，いかなる現象をも利用することができる。
【００７０】
【発明の効果】
両面テープの接着剤層に所定のエネルギーを付与するだけで粘着力が低下するので，接着剤を残留させることなく，粘着シートをリングフレームから剥離することができる。したがって，リングフレームを有機溶剤で洗浄する必要がなく作業者の安全衛生が向上する。さらに，機械的研磨作業がないのでリングフレームの消耗も低減され，リングフレームの長寿命化を図ることができる。
【図面の簡単な説明】
【図１】第１の実施の形態にかかる粘着シートを具備するウェハー保持部材の構成を示す断面図である。
【図２】第１の実施の形態にかかる両面テープをリングフレーム上に貼り付けた状態を示す斜視図である。
【図３】図３（ａ）は，本実施形態にかかる粘着シートの構成を示す斜視図であり，図３（ｂ）は，本実施形態にかかる粘着シートの構成を示す部分拡大断面図である。
【図４】第１の実施の形態にかかる両面テープの構成を示す断面図である。
【図５】第１の実施の形態にかかる半導体ウェハのピックアップ方法を示すフローチャートである。
【図６】第１の実施の形態にかかる半導体ウェハのピックアップ方法を示す工程断面図である。
【図７】第１の実施の形態にかかる紫外線硬化型接着剤又は紫外線発泡型接着剤の接着剤層を有する両面テープを使用したウェハ保持部材における粘着シートの剥離方法を説明するための説明図である。
【図８】第１の実施の形態にかかる紫外線発泡型接着剤が発泡した状態を説明するための説明図である。
【図９】第１の実施の形態にかかる熱発泡型接着剤の接着剤層を有する両面テープを使用したウェハ保持部材における粘着シートの剥離方法を説明するための説明図である。
【符号の説明】
１００  ウェハー保持部材
１２０  第２の粘着シート
１４０  両面テープ
１４２  テープ支持体
１４４  第１の接着剤層
１４６  第２の接着剤層
１６０  リングフレーム
２００  半導体チップ
３００  第１の粘着シート
３２０  ピール用テープ
４００  真空チャック
【図１】
2004193237.tif 000003
【図２】
2004193237.tif 000004
【図３】
2004193237.tif 000005
【図４】
2004193237.tif 000006
【図５】
2004193237.tif 000007
【図６】
2004193237.tif 000008
【図７】
2004193237.tif 000009
【図８】
2004193237.tif 000010
【図９】
2004193237.tif 000011